СПОСОБ ПЕРЕРАБОТКИ СИДЕРИТОВЫХ РУД (ВАРИАНТЫ)

1. Способ переработки сидеритовых руд, включающий дробление и грохочение исходной руды, магнетизирующий обжиг ее в условиях, предотвращающих поступление атмосферного кислорода, в течение времени, достаточного для разложения карбонатов железа и магния, сухую магнитную сепарацию обожженного продукта, доизмельчение извлеченной магнитной фракции и выщелачивание из нее оксида магния раствором угольной кислоты, нагрев полученного после выщелачивания раствора до температуры, обеспечивающей выделение из него карбоната магния, и последующее разложение карбоната магния до оксида магния путем нагрева свыше 650°C, отличающийся тем, что магнетизирующий обжиг проводят при температуре 500-700°C, после чего осуществляют активацию обожженного продукта при температуре 400-700°C парами воды с последующим охлаждением продукта до температуры окружающей среды, а выщелачивание оксида магния раствором угольной кислоты осуществляют в течение 30-60 мин из магнитной фракции крупностью 0,2-0 мм.
2. Способ переработки сидеритовых руд, включающий дробление и грохочение исходной руды, магнетизирующий обжиг ее в условиях, предотвращающих поступление атмосферного кислорода, в течение времени, достаточного для разложения карбонатов железа и магния, сухую магнитную сепарацию обожженного продукта, доизмельчение извлеченной магнитной фракции и выщелачивание из нее оксида магния раствором угольной кислоты, нагрев полученного после выщелачивания раствора до температуры, обеспечивающей выделение из него карбоната магния, и последующее разложение карбоната магния до оксида магния путем нагрева свыше 650°C, отличающийся тем, что магнетизирующий обжиг проводят при температуре 500-700°C, после чего осуществляют активацию обожженного продукта охлаждением его до температуры ниже 100°C, а затем нагревом охлажденного продукта до температуры 350-500°C и последующей изотермической выдержкой его в течение 60-90 минут, а выщелачивание оксида магния раствором угольной кислоты осуществляют в течение 30-60 мин из магнитной фракции крупностью 0,2-0 мм.